КАТАЛИЗАТОР ОЛИГОМЕРИЗАЦИИ А-МЕТИЛСТИРОЛА И СПОСОБ ЕГО ПРИГОТОВЛЕНИЯ

3
2
2
2
5
1. Катализатор олигомеризации α-метилстирола, включающий фосфорную кислоту на углеродном носителе, отличающийся тем, что в качестве носителя используют углеродный материал с суммарным объемом пор 0,2-0,6 см/г, со средним размером мезопор в интервале от 4 до 40 нм, с удельной поверхностью 100-450 м/г и прочностью не менее 100 кг/см при содержании в катализаторе фосфатов в пересчете на PO в пределах от 10 до 15 мас.%.
2
3
2
2
5
2. Способ приготовления катализатора олигомеризации α-метилстирола, включающий пропитку носителя фосфорной кислотой с последующей термообработкой, отличающийся тем, что пропитку осуществляют под вакуумом, термообработку проводят в три стадии при температуре от 20 до 250°С с интервалами времени между стадиями, а в качестве носителя используют углеродный материал с удельной поверхностью 100-450 м/г, со средним размером мезопор в интервале от 4 до 40 нм, суммарным объемом пор 0,2-0,6 см/г, прочностью не менее 100-120 кг/см, с получением катализатора с содержанием PO в пределах от 10 до 15 мас.%.